(57)【要約】      （修正有）【課題】本発明の課題は、可塑剤が揮発又は溶出して表面層の柔軟性が失われてしまったボウリングボールについて、表面層の柔軟性を回復させるメンテナンス方法を提供することである。【解決手段】上記課題を解決するために、ボウリングボールの表面層に可塑剤を塗布することを特徴とする、ボウリングボールのメンテナンス方法を提供する。【選択図】なし【特許請求の範囲】
【請求項１】
ボウリングボールのメンテナンス方法であって、ボウリングボールの表面層に可塑剤を塗布することを特徴とする、ボウリングボールのメンテナンス方法。
【請求項２】
前記可塑剤は、オキシアルキレン基を有する化合物であることを特徴とする、請求項１に記載のボウリングボールのメンテナンス方法。
【請求項３】
前記可塑剤は、（Ａ）一般式（１）で表される化合物の１種以上であることを特徴とする、請求項１又は２に記載のボウリングボールのメンテナンス方法。
【化１】
2020039866.tif 000016
［前記式中、Ｒ１はそれぞれ独立して炭素原子数１〜１０の炭化水素基であり、Ｒ２はそれぞれ独立してヘテロ原子を含んでいてもよい炭素原子数１〜３０の炭化水素基又はハロゲン原子である。ｎは繰り返し数であって、１以上の整数を表し、ｐはそれぞれ０〜５の整数を表す。］
【請求項４】
前記可塑剤は、（Ｂ）一般式（２）で表される化合物の１種以上であることを特徴とする、請求項１に記載のボウリングボールのメンテナンス方法。
【化２】
2020039866.tif 000017
［前記式中、Ｒ３はヘテロ原子を含んでいてもよい炭素原子数１〜２０の炭化水素基を、Ｒ４はそれぞれ独立してヘテロ原子を含んでいてもよい炭素原子数１〜３０の炭化水素基又はハロゲン原子を、ｍは０〜５の整数を表す。］
【請求項５】
前記可塑剤は、（Ｃ）一般式（３）で表される化合物の１種以上であることを特徴とする、請求項１に記載のボウリングボールのメンテナンス方法。
【化３】
2020039866.tif 000018
［前記式中、Ｒ５、Ｒ６はそれぞれ独立して水素原子、ヘテロ原子を含んでいてもよい炭素原子数１〜２０の炭化水素基を表す。］
【請求項６】
前記ボウリングボールの表面層は、エボナイト、ポリエステル、ポリエチレン、ポリプロピレン、ポリカーボネート、ポリアミド、ポリウレタン、ポリイミド、アクリル樹脂、ポリ乳酸、ポリ塩化ビニル、ポリブタジエン、ポリイソプレン、及び、エポキシ樹脂から選択される１種以上の樹脂であることを特徴とする、請求項１〜５の何れか１項に記載のボウリングボールのメンテナンス方法。
【請求項７】
前記ボウリングボールは、オイル抜き処理が施されたものであることを特徴とする、請求項１〜６の何れか１項に記載のボウリングボールのメンテナンス方法。
【請求項８】
請求項１〜７の何れか１項に記載のボウリングボールのメンテナンス方法であって、下記の工程を含むことを特徴とする、ボウリングボールのメンテナンス方法。
［工程１］：ボウリングボールを準備する工程
［工程２］：工程１において準備されたボウリングボールの表面層に可塑剤を塗布する工程
【請求項９】
更に、下記の何れかの工程もしくは両方の工程を含むことを特徴とする、請求項８に記載のボウリングボールのメンテナンス方法。
［工程３］：工程２において可塑剤が塗布されたボウリングボールを密封する工程
［工程４］：ボウリングボールを調温しつつ、一定時間保持する工程
【請求項１０】
ボウリングボールの表面層に塗布するために使用することを特徴とする可塑剤。
【発明の詳細な説明】
【技術分野】
【０００１】
本発明は、ボウリングボールのメンテナンス方法に関する。特に、ボウリングボールの表面層に可塑剤を塗布することにより、ボウリングボールをメンテナンスする方法に関する。更に、本発明は、ボウリングボールの表面層に塗布するための可塑剤に関する。
【背景技術】
【０００２】
ボウリングボールは、芯層、中間層、表面層等から形成されており、表面層は、ポリエステルやポリウレタン等の樹脂からなる層であることが知られている（特許文献１参照。）。また、ボウリングボールは、表面層に用いられる樹脂中に可塑剤等を含有させて、硬度や密度を調整しているが、表面層の樹脂に含まれた可塑剤は、時間の経過とともに空気中に揮発することや、レーンに塗布されているオイル等の影響により溶出することが知られている。
【０００３】
表面層から可塑剤が揮発又は溶出したボウリングボールは、表面層の柔軟性が失われ、その性能が低下することが知られている。例えば、特許文献２及び３には、オイルを吸収しにくい表面層を備えたボウリングボールについて開示されている。
【先行技術文献】
【特許文献】
【０００４】
【特許文献１】実開平２−２８２６８号公報
【特許文献２】特開昭６４−２６７４号公報
【特許文献３】特開昭５９−２２５６４号公報
【発明の概要】
【発明が解決しようとする課題】
【０００５】
しかしながら、オイルを吸収しにくい表面層を備えたボウリングのボールであっても、オイルの吸収を完全に防ぐことはできず、可塑剤の溶出を抑制することはできていない。さらに、空気中に可塑剤が揮発することを防ぐことは根本的に不可能であり、時間の経過と共に、ボウリングボールの表面層の柔軟性が失われてしまうという問題が生じている。
【０００６】
そこで、本発明の課題は、可塑剤が揮発又は溶出して表面層の柔軟性が失われてしまったボウリングボールについて、表面層の柔軟性を回復させるメンテナンス方法を提供することである。
【課題を解決するための手段】
【０００７】
本発明者は、上記課題に対して鋭意検討した結果、可塑剤が揮発又は溶出したボウリングボールに対して、可塑剤を塗布することで、ボウリングボールの表面層の柔軟性が未使用品と同程度まで回復することを見出し、本発明を完成した。
すなわち、本発明は、以下のボウリングボールのメンテナンス方法である。
【０００８】
上記課題を解決するための本発明のボウリングボールのメンテナンス方法は、ボウリングボールの表面層に可塑剤を塗布することを特徴とする。
本発明のボウリングボールのメンテナンス方法によれば、可塑剤が揮発又は溶出したボウリングボールの表面層に、可塑剤を塗布することで、可塑剤が表面層の樹脂に吸収され、ボウリングボール表面層の柔軟性を未使用品に近い程度まで回復させることできる。
【０００９】
次に、本発明のボウリングボールのメンテナンス方法の一実施態様としては、前記可塑剤はオキシアルキレン基を有する化合物であることを特徴とする。
この特徴によれば、オキシアルキレン基の極性により、ボウリングボールの表面層の深層部分まで可塑剤を効率的に侵入させることができ、本発明の効果をより発揮することができる。また、表面層が極性を有する可塑剤を含むことで、オイルの吸収を抑制することもできる。
【００１０】
次に、本発明のボウリングボールのメンテナンス方法の一実施態様としては、前記可塑剤は、（Ａ）一般式（１）で表される化合物の１種以上であることを特徴とする。
【化１】
2020039866.tif 000002
［前記式中、Ｒ１はそれぞれ独立して炭素原子数１〜１０の炭化水素基であり、Ｒ２はそれぞれ独立してヘテロ原子を含んでいてもよい炭素原子数１〜３０の炭化水素基又はハロゲン原子である。ｎは繰り返し数であって、１以上の整数を表し、ｐはそれぞれ０〜５の整数を表す。］
この特徴によれば、可塑剤がエステル構造を有する化合物を含むため、表面層に用いられる樹脂と、相互作用を奏することができる。そのため、表面層に残留していた可塑剤や、塗布した可塑剤が、より揮発や溶出しにくいという効果を発揮することができる。
【００１１】
次に、本発明のボウリングボールのメンテナンス方法の一実施態様としては、前記可塑剤は、（Ｂ）一般式（２）で表される化合物の１種以上であることを特徴とする。
【化２】
2020039866.tif 000003
［前記式中、Ｒ３はヘテロ原子を含んでいてもよい炭素原子数１〜２０の炭化水素基を、Ｒ４はそれぞれ独立してヘテロ原子を含んでいてもよい炭素原子数１〜３０の炭化水素基又はハロゲン原子を、ｍは０〜５の整数を表す。］
この特徴によれば、可塑剤がエステル構造を有する化合物を含むため、表面層に残留していた可塑剤や、塗布した可塑剤が、より揮発や溶出しにくいという効果をより発揮することができる。
【００１２】
次に、本発明のボウリングボールのメンテナンス方法の一実施態様としては、前記可塑剤は、（Ｃ）一般式（３）で表される化合物の１種以上であることを特徴とする。
【化３】
2020039866.tif 000004
［前記式中、Ｒ５、Ｒ６はそれぞれ独立して水素原子、ヘテロ原子を含んでいてもよい炭素原子数１〜２０の炭化水素基を表す。］
この特徴によれば、可塑剤が上記構造を有する化合物を含むため、表面層に残留していた可塑剤や、塗布した可塑剤が、より揮発や溶出しにくいという効果をより発揮することができる。
【００１３】
次に、本発明のボウリングボールのメンテナンス方法の一実施態様としては、前記ボウリングボールの表面層は、エボナイト、ポリエステル、ポリエチレン、ポリプロピレン、ポリカーボネート、ポリアミド、ポリウレタン、ポリイミド、アクリル樹脂、ポリ乳酸、ポリ塩化ビニル、ポリブタジエン、ポリイソプレン、及び、エポキシ樹脂から選択される１種以上の樹脂であることを特徴とする。
この特徴によれば、様々な樹脂を含む表面層を備えるボウリングボールに対応することができるため、幅広い材料からなるボウリングボールに適用することができる。
【００１４】
次に、本発明のボウリングボールのメンテナンス方法の一実施態様としては、前記ボウリングボールは、オイル抜き処理が行われたものであることを特徴とする。
この特徴によれば、オイル抜き処理が行われたボウリングボールに対して、可塑剤を塗布するため、表面層部分の深層部分まで可塑剤を効率的に侵入させることができる。更に、表面層のオイルが吸収されていた部分に、可塑剤を浸透させているため、オイルの再吸収を抑制することができる。
【００１５】
次に、本発明のボウリングボールのメンテナンス方法の一実施態様としては、下記の工程を含むことを特徴とする。
［工程１］：ボウリングボールを準備する工程
［工程２］：工程１において準備されたボウリングボールの表面層に可塑剤を塗布する工程
この特徴によれば、可塑剤が揮発又は溶出したボウリングボールの表面層に、可塑剤を塗布することで、可塑剤が表面層の樹脂に吸収され、ボウリングボールの表面層の柔軟性を未使用品に近い程度まで回復させることできる。
【００１６】
次に、本発明のボウリングボールのメンテナンス方法の一実施態様としては、更に、下記の何れかの工程もしくは両方の工程を含むことを特徴とする。
［工程３］：工程２において可塑剤が塗布されたボウリングボールを密封する工程
［工程４］：ボウリングボールを調温しつつ、一定時間保持する工程
この特徴によれば、ボウリングボールの表面層に、より効率的に可塑剤を樹脂に吸収せることができ、ボウリングボールの表面層の柔軟性をより未使用品に近い程度まで回復させることできる。
【００１７】
上記課題を解決するための本発明の可塑剤は、ボウリングボールの表面層に塗布するために使用することを特徴とする。
この可塑剤をボウリングボールの表面層に塗布することで、可塑剤が揮発又は溶出して表面層が硬くなってしまったボウリングボール表面層の柔軟性を、未使用品に近い程度まで回復させることができる。
【発明の効果】
【００１８】
本発明によれば、可塑剤が揮発又は溶出して表面層の柔軟性が失われてしまったボウリングボールについて、表面層の柔軟性を回復させるメンテナンス方法を提供することができる。
【図面の簡単な説明】
【００１９】
【図１】可塑剤を塗布する前のボウリングボールの画像である。
【図２】可塑剤を塗布した後のボウリングボールの画像である。
【発明を実施するための形態】
【００２０】
次に、本発明を実施するための最良の形態を含めて説明する。
［ボウリングボールのメンテナンス方法］
本発明のボウリングボールのメンテナンス方法は、ボウリングボールの表面層に可塑剤を塗布することを特徴とする。
【００２１】
＜ボウリング＞
ボウリングとは、室内で行われるスポーツ競技のひとつであり、レーン上にピンと呼ばれる的が１０本、手前に頂点が向く正三角形に整列され並べられ、プレイヤーはピンを狙ってボール（ボウリングボール）を転がし、倒したピンの数の合計を競う競技である。
【００２２】
＜ボウリングボール＞
ボウリングボールは、直径約２１．８ｃｍ、重さが１．８１ｋｇから７．２５ｋｇである、表面層部分が樹脂からなる球形の物体である。ボウリングボールの硬度は、摂氏２５度の環境で、デュローメーターＤの硬度計（ＲＥＸ  ＤＵＲＯＭＥＴＥＲ、ＴＹＰＥ  Ｄ、Ｍｏｄｅｌ：１７００、ＲＥＸ  ＧＡＵＧＥ  社製）により測定され、７２度以上であると規定されている。
【００２３】
ボウリングボールの表面層は、エボナイト等の硬質ラバー、ポリエチレンテレフタレート、ポリエチレンナフタレート等のポリエステル、ポリエチレン、ポリプロピレン、ポリカーボネート、ポリアミド、ポリウレタン、ポリイミド、アクリル樹脂、ポリ乳酸、ポリ塩化ビニル等のポリオレフィン、ポリブタジエン、ポリイソプレン等のゴム成分及び、エポキシ樹脂等の１種以上の樹脂であることが好ましく、特に、ポリエステル、ポリウレタンからなる樹脂が好ましい。
また、ボウリングボールの表面層は、ガラスバルーンやウィスカ等を含んでいてもかまわない。
【００２４】
また、本発明のボウリングボールのメンテナンス方法に用いるボウリングボールは、マイクロファーバーからなるタオルで表面の汚れを落としたボールか、オイル抜き処理を施したボールを用いることが好ましい。
オイル抜き処理とは、レーン上のオイルを吸収した状態のボウリングボールからオイルを抜く処理のことをいう。
オイル抜き処理の方法については特に限定されず、一般的な方法を用いることができる。例えば、ボウリングボールに熱を加える方法、温水の中にボウリングボールを浸ける方法等が好ましく、温水中に洗剤等の界面活性剤を添加するとより効果的にオイルを抜くことができる。また、オイル抜き処理後の加温されている状態のボウリングボールに対して、可塑剤を塗布することもできる。
【００２５】
＜可塑剤＞
本発明のボウリングボールのメンテナンス方法に用いる可塑剤としては、特に限定されず、樹脂に塗布、浸透させることでボウリングボールの表面層の柔軟性を回復させるものである。本発明における可塑剤の化学構造としては、極性構造を有する有機化合物であることが好ましい。極性構造としては、例えば、アミノ基、オキサ基、カルボニル基、オキシカルボニル基、カルボニルオキシ基、エポキシ基、メルカプト基、チア基等が挙げられる。可塑剤が極性構造を有することで、ボウリングボールの表面層の樹脂等の極性基との相溶性により、表面樹脂に浸透することができる。
さらに、本発明における可塑剤の化学構造としては、非極性構造を有することが好ましい。非極性構造としては、ベンゼン環、ナフタレン環等の芳香環、メチル基、エチル基等のアルキル基が挙げられる。可塑剤が非極性構造を有することで、ボウリングボールの表面層の樹脂等の非極性基との相溶性により、表面樹脂に浸透することができる。
可塑剤としては、１種単独で使用することもできるが、２種以上のものを組み合わせた混合物や組成物も、前記可塑剤に含まれる。
【００２６】
本発明のメンテナンス方法における可塑剤について、２種以上の可塑剤を含む場合には、ボウリングボール表面層に用いられる樹脂の種類に応じて適宜含有量を調整する。可塑剤の種類を調整することにより、ボウリングボール表面層の内部に浸透させる効果や、塗布した可塑剤の保持力を高めて、揮発や溶出しにくいという効果などを付与することができる。
【００２７】
可塑剤の具体例としては、例えば、芳香族カルボン酸エステル系化合物［フタル酸エステル（フタル酸２−エチルヘキシル、フタル酸メチル、フタル酸エチル、フタル酸ブチル、フタル酸イソノニル、フタル酸イソデシル、フタル酸ウンデシル、テレフタル酸ブチルベンジル等）、テレフタル酸エステル（テレフタル酸メチル、テレフタル酸エチル、テレフタル酸ブチル、テレフタル酸２−エチルヘキシル、テレフタル酸イソノニル、テレフタル酸イソデシル、テレフタル酸ウンデシル、テレフタル酸ブチルベンジル等）、脂肪族モノカルボン酸エステル系化合物［メチルアセチルリシノレート等］、脂肪族ジカルボン酸エステル系化合物［ジブチルアジペート、ジイソブチルアジペート、ジ（２−エチルヘキシル）アジペート、ジイソノニルアジペート、ビス［２−（２−ブトキシエトキシ）エチル］アジペート、ビス（２−エチルヘキシル）アゼレート、ジブチルセバケート、ビス（２−エチルヘキシル）セバケート、ジエチルサクシネート等］、トリカルボン酸エステル系化合物［トリス（２−エチルヘキシル）トリメリテート、トリメリット酸イソノニルエステル、トリメリット酸混合直鎖アルキルエステル、ジペンタエリスリトールエステル、クエン酸エステル類（クエン酸トリエチル、クエン酸トリブチル）等］、テトラカルボン酸エステル化合物［ピロメリット酸２−エチルヘキシル、ピロメリット酸混合直鎖アルキルエステル等］、リン酸エステル化合物［トリフェニルホスフェート、トリクレジルホスフェート、トリキシレニルホスフェート、クレジルジフェニルホスフェート、２−エチルヘキシルジフェニルホスフェート等］リシレノール酸エステル［メチルアセチルリシレノール等］、ポリエステル［アジピン酸−プロピレングリコール系ポリエステル（分子量約８００〜２２００）、アジピン酸−１，３−ブチレングリコール系ポリエステル（分子量約８００〜２２００）、フタル酸系ポリエステル（分子量約６５０）、アジピン酸、セバチン酸、フタル酸等の二塩基酸と１，２−プロパンジオール、ブタンジオール等のグリコール酸との重合物等］、酢酸エステル［グリセリルトリアセテート等］、スルホンアミド［Ｎ−ブチルベンゼンスルホンアミド等］、エポキシ系化合物［エポキシ化アマニ油、エポキシ化脂肪酸オクチルエステル、エポキシ化脂肪酸アルキルエステル］、安息香酸エステル系化合物（ジエチレングリコールジベンゾエート、ジプロピレングリコールジベンゾエート、ジトリメチレングリコールジベンゾエート等及びそれらの混合物）等が挙げられる。
【００２８】
本発明のメンテナンス方法において、好ましい可塑剤としては、例えば、（Ａ）安息香酸エステル系化合物、（Ｂ）芳香族カルボン酸エステル系化合物、（Ｃ）クエン酸エステル類である。
【００２９】
（Ａ）安息香酸エステル系化合物としては、下記一般式（１）で表されるオキシアルキレン基を有する化合物が挙げられる。
【化４】
2020039866.tif 000005
【００３０】
式（１）中のＲ１は、それぞれ独立して「炭素原子数１〜１０の炭化水素基」を表しているが、「炭化水素基」は、直鎖構造、分岐構造、及び環状構造のそれぞれを有していてもよく、飽和炭化水素基、芳香族炭化水素基等の何れであってもよいものとする。
【００３１】
一般式（１）において、Ｒ１の炭化水素基の炭素原子数は、好ましくは１〜１０である。Ｒ１の炭素原子数の下限値としては、好ましくは２以上であり、より好ましくは３以上である。上限値としては、好ましくは８以下であり、より好ましくは６以下であり、特に好ましくは４以下である。Ｒ１が芳香族炭化水素基の場合の炭素原子数は、通常６以上である。Ｒ１の炭化水素基の炭素原子数を上記範囲とすることで、ボウリングボールの表面層への浸透性を向上させることができる。
【００３２】
Ｒ１としては、メチレン基（−ＣＨ２−）、エチレン基（−Ｃ２Ｈ４−）、ｎ−プロピレン基（−ｎＣ３Ｈ６−）、ｉ−プロピレン基（−ｉＣ３Ｈ６−）、ｎ−ブチレン基（−ｎＣ４Ｈ８−）、ｎ−ペンチレン基（−ｎＣ５Ｈ１０−）、ｎ−ヘキシレン基（−ｎＣ６Ｈ１２−）、シクロへキシレン基、フェニレン基（−Ｃ６Ｈ４−）等が挙げられ、好ましくは、エチレン基、ｎ−プロピレン基、ｉ−プロピレン基である。
【００３３】
式（１）において、「ｎ」は、（−Ｒ１−Ｏ−）単位の繰り返し単位数を表し、好ましくは１以上の整数を表す。下限値としては、好ましくは２以上であり、より好ましくは３以上である。上限値として、好ましくは１００以下であり、より好ましくは５０以下であり、更に好ましくは３０以下であり、特に好ましくは２０以下である。
「ｎ」を上記範囲内とすることで、ボウリングボールの表面層の深層部分まで可塑剤を効率的に侵入させることができる。
【００３４】
式（１）においてＲ２は、「ヘテロ原子を含んでいてもよい炭素原子数１〜３０の炭化水素基又はハロゲン原子」を表しているが、「炭化水素基」は、直鎖構造、分岐構造、環状構造、及び炭素−炭素不飽和結合（炭素−炭素二重結合、炭素−炭素三重結合）のそれぞれを有していてもよく、飽和炭化水素基、不飽和炭化水素基、芳香族炭化水素基等の何れであってもよいものとする。
また、「ヘテロ原子を含んでいてもよい」とは、炭化水素基の水素原子がヘテロ原子、即ち、窒素原子、酸素原子、硫黄原子、ハロゲン原子等を含む１価の官能基で置換されていてもよいほか、炭化水素基の炭素骨格内部の炭素原子が窒素原子、酸素原子、硫黄原子、ハロゲン原子等を含む２価以上の官能基（連結基）で置換されていてもよいことを意味する。
【００３５】
式（１）において、Ｒ２の炭化水素基の炭素原子数は、好ましくは１〜３０である。Ｒ２の炭素原子数の下限値としては、好ましくは４以上であり、より好ましくは６以上である。上限値としては、好ましくは２０以下であり、より好ましくは１０以下であり、特に好ましくは８以下である。Ｒ２が芳香族炭化水素基の場合の炭素原子数は、通常６以上である。Ｒ２の炭化水素基の炭素原子数が３０より大きくなると、物品への浸透性が悪化し、可塑化作用を十分発揮することができない。
【００３６】
Ｒ２に含まれる官能基や連結基としては、アミノ基（−Ｎ＜）、イソシアネート基（−ＮＣＯ）、オキサ基（−Ｏ−）、カルボニル基（−Ｃ（＝Ｏ）−）、オキシカルボニル基（−ＯＣ（＝Ｏ）−）、カルボニルオキシ基（−Ｃ（＝Ｏ）Ｏ−）、エポキシ基、メルカプト基（チオール基、−ＳＨ）、チア基（−Ｓ−）、フルオロ基（フッ素原子，−Ｆ）、クロロ基（塩素原子，−Ｃｌ）、ブロモ基（臭素原子，−Ｂｒ）、ヨード基（ヨウ素原子，−Ｉ）等が挙げられる。
【００３７】
Ｒ２としては、メチル基（−ＣＨ３，−Ｍｅ）、エチル基（−Ｃ２Ｈ５，−Ｅｔ）、ｎ−プロピル基（−ｎＣ３Ｈ７，−ｎＰｒ）、ｉ−プロピル基（−ｉＣ３Ｈ７，−ｉＰｒ）、ｎ−ブチル基（−ｎＣ４Ｈ９，−ｎＢｕ）、ｔ−ブチル基（−ｔＣ４Ｈ９，−ｔＢｕ）、ｎ−ペンチル基（−ｎＣ５Ｈ１１）、ｎ−ヘキシル基（−ｎＣ６Ｈ１３，−ｎＨｅｘ）、シクロヘキシル基（−ｃＣ６Ｈ１１，−Ｃｙ）、エチルヘキシル基、アリル基（−ＣＨ２ＣＨ＝ＣＨ２）、ビニル基（−ＣＨ＝ＣＨ２）、フェニル基（−Ｃ６Ｈ５，−Ｐｈ）、ベンジル基（−ＣＨ２−Ｃ６Ｈ５，−Ｂｎ）、ビフェニル基、ナフチル基等の炭化水素基、フルオロ基、クロロ基、ブロモ基、ヨード基等のハロゲン原子等が挙げられる。
【００３８】
式（１）において、「ｐ」は、ベンゼン環に置換する置換基「Ｒ２」の個数に該当し、それぞれ０〜５の整数である。下限値としては、好ましくは１以上であり、より好ましくは２以上である。上限値としては、好ましくは４以下であり、より好ましくは３以下である。
【００３９】
（Ａ）成分の具体例としては、例えば、下記式（１−１）〜（１−１０）等の何れかで表される化合物が挙げられる。
【化５】
2020039866.tif 000006
【化６】
2020039866.tif 000007
【００４０】
（Ａ）成分は、例えば、安息香酸と、エチレングリコール、プロピレングリコール（１，２−プロパンジオール）、及び、１，３−プロパンジオール等のジオール化合物をエステル交換することで製造することができる。市販品としては、安息香酸グリコールエステル（ＪＰ１２０：株式会社ジェイプラス）等が挙げられる。
【００４１】
（Ｂ）芳香族カルボン酸エステル系化合物としては、下記一般式（２）で表される化合物が挙げられる。
【化７】
2020039866.tif 000008
【００４２】
式（２）においてＲ３は、「ヘテロ原子を含んでいてもよい炭素原子数１〜２０の炭化水素基」を表しているが、「ヘテロ原子を含んでいてもよい」、「炭化水素基」は、前述のものと同義である。
【００４３】
式（２）において、Ｒ３の炭化水素基の炭素原子数は、好ましくは１〜２０である。Ｒ３の炭素原子数の下限値としては、好ましくは４以上であり、より好ましくは６以上である。上限値としては、好ましくは１５以下であり、より好ましくは１０以下であり、特に好ましくは８以下である。Ｒ３が芳香族炭化水素基の場合の炭素原子数は、通常６以上である。Ｒ３の炭化水素基の炭素原子数を上記範囲とすることで、ボウリングボールの表面層への浸透性を向上させることができる。
【００４４】
Ｒ３に含まれる官能基や連結基としては、アミノ基（−Ｎ＜）、イソシアネート基（−ＮＣＯ）、オキサ基（−Ｏ−）、カルボニル基（−Ｃ（＝Ｏ）−）、オキシカルボニル基（−ＯＣ（＝Ｏ）−）、カルボニルオキシ基（−Ｃ（＝Ｏ）Ｏ−）、エポキシ基、メルカプト基（チオール基、−ＳＨ）、チア基（−Ｓ−）、フルオロ基、クロロ基、ブロモ基、ヨード基等が挙げられる。
【００４５】
Ｒ３としては、メチル基（−ＣＨ３，−Ｍｅ）、エチル基（−Ｃ２Ｈ５，−Ｅｔ）、ｎ−プロピル基（−ｎＣ３Ｈ７，−ｎＰｒ）、ｉ−プロピル基（−ｉＣ３Ｈ７，−ｉＰｒ）、ｎ−ブチル基（−ｎＣ４Ｈ９，−ｎＢｕ）、ｔ−ブチル基（−ｔＣ４Ｈ９，−ｔＢｕ）、ｎ−ペンチル基（−ｎＣ５Ｈ１１）、ｎ−ヘキシル基（−ｎＣ６Ｈ１３，−ｎＨｅｘ）、シクロヘキシル基（−ｃＣ６Ｈ１１，−Ｃｙ）、エチルヘキシル基、アリル基（−ＣＨ２ＣＨ＝ＣＨ２）、ビニル基（−ＣＨ＝ＣＨ２）、フェニル基（−Ｃ６Ｈ５，−Ｐｈ）、ベンジル基（−ＣＨ２−Ｃ６Ｈ５，−Ｂｎ）、ビフェニル基、ナフチル基、３−グリシドキシプロピル基、３−メタクリロキシプロピル基、３−アクリロキシプロピル基、Ｎ−２−（アミノエチル）−３−アミノプロピル基等が挙げられる。
【００４６】
式（２）においてＲ４は、「ヘテロ原子を含んでいてもよい炭素原子数１〜３０の炭化水素基」を表しているが、「ヘテロ原子を含んでいてもよい炭素原子数１〜３０の炭化水素基」は前述のものと同義である。
【００４７】
式（２）において、Ｒ４の炭化水素基の炭素原子数は、好ましくは１〜３０である。Ｒ４の炭素原子数の下限値としては、好ましくは４以上であり、より好ましくは６以上である。上限値としては、好ましくは２０以下であり、より好ましくは１０以下であり、特に好ましくは８以下である。Ｒ４が芳香族炭化水素基の場合の炭素原子数は、通常６以上である。Ｒ４の炭化水素基の炭素原子数が３０より大きくなると、物品への浸透性が悪化し、可塑化作用を十分発揮することができない。
【００４８】
Ｒ４に含まれる官能基や連結基としては、アミノ基（−Ｎ＜）、イソシアネート基（−ＮＣＯ）、オキサ基（−Ｏ−）、カルボニル基（−Ｃ（＝Ｏ）−）、オキシカルボニル基（−ＯＣ（＝Ｏ）−）、カルボニルオキシ基（−Ｃ（＝Ｏ）Ｏ−）、エポキシ基、メルカプト基（チオール基、−ＳＨ）、チア基（−Ｓ−）、フルオロ基、クロロ基、ブロモ基、ヨード基等が挙げられる。
【００４９】
Ｒ４としては、メチル基（−ＣＨ３，−Ｍｅ）、エチル基（−Ｃ２Ｈ５，−Ｅｔ）、ｎ−プロピル基（−ｎＣ３Ｈ７，−ｎＰｒ）、ｉ−プロピル基（−ｉＣ３Ｈ７，−ｉＰｒ）、ｎ−ブチル基（−ｎＣ４Ｈ９，−ｎＢｕ）、ｔ−ブチル基（−ｔＣ４Ｈ９，−ｔＢｕ）、ｎ−ペンチル基（−ｎＣ５Ｈ１１）、ｎ−ヘキシル基（−ｎＣ６Ｈ１３，−ｎＨｅｘ）、シクロヘキシル基（−ｃＣ６Ｈ１１，−Ｃｙ）、エチルヘキシル基、アリル基（−ＣＨ２ＣＨ＝ＣＨ２）、ビニル基（−ＣＨ＝ＣＨ２）、フェニル基（−Ｃ６Ｈ５，−Ｐｈ）、ベンジル基（−ＣＨ２−Ｃ６Ｈ５，−Ｂｎ）、ビフェニル基、ナフチル基、３−グリシドキシプロピル基、３−メタクリロキシプロピル基、３−アクリロキシプロピル基、Ｎ−２−（アミノエチル）−３−アミノプロピル基、カルボニルオキシメチル基、カルボニルオキシエチル基、カルボニルメチルプロピル基、カルボニルオキシブチル基、カルボニルオキシペンチル基、カルボニルオキシヘキシル基、カルボニルオキシオクチル基、カルボニルオキシ−２−エチルヘキシル基、カルボニルオキシフェニル基、カルボニルオキシベンジル基、フルオロ基、クロロ基、ブロモ基、ヨード基等のハロゲン原子等が挙げられる。
【００５０】
式（２）において、「ｍ」は、ベンゼン環に置換する置換基「Ｒ４」の個数に該当し、０〜５の整数である。下限値としては、好ましくは１以上であり、より好ましくは２以上である。上限値としては、好ましくは４以下であり、より好ましくは３以下である。
【００５１】
（Ｂ）成分で表される化合物としては、下記式（２−１）で表される化合物でもよく、の具体例としては、例えば、下記式（２−２）〜（２−１１）等の何れかで表される化合物が挙げられる。
【化８】
2020039866.tif 000009
【００５２】
【化９】
2020039866.tif 000010
【００５３】
【化１０】
2020039866.tif 000011
【００５４】
（Ｂ）成分は、例えば、フタル酸等の芳香族カルボン酸と、２−エチルヘキサノール等のアルコールをエステル交換することで製造することができる。市販品としては、フタル酸ビス（２−エチルヘキシル）（ＤＯＰ：株式会社ジェイプラス）やジブチルフタレート（ＤＢＰ）、ブチルベンジルフタレート（ＢＢＰ）等が挙げられる。
【００５５】
（Ｃ）クエン酸エステル類としては、下記一般式（３）で表される化合物が挙げられる。
【化１１】
2020039866.tif 000012
【００５６】
式（３）においてＲ５、Ｒ６は、それぞれ独立して水素原子、「ヘテロ原子を含んでいてもよい炭素原子数１〜２０の炭化水素基」を表しているが、「ヘテロ原子を含んでいてもよい」、「炭化水素基」は、前述のものと同義である。
【００５７】
式（３）において、Ｒ５、Ｒ６の炭化水素基の炭素原子数は、好ましくは１〜２０である。Ｒ５、Ｒ６の炭素原子数の下限値としては、好ましくは１以上であり、より好ましくは２以上である。上限値としては、好ましくは１０以下であり、より好ましくは６以下であり、特に好ましくは４以下である。Ｒ５、Ｒ６が芳香族炭化水素基の場合の炭素原子数は、通常６以上である。Ｒ５、Ｒ６の炭化水素基の炭素原子数が２０より大きくなると、物品への浸透性が悪化し、可塑化作用を十分発揮することができない。
【００５８】
Ｒ５、Ｒ６に含まれる官能基や連結基としては、アミノ基（−Ｎ＜）、イソシアネート基（−ＮＣＯ）、オキサ基（−Ｏ−）、カルボニル基（−Ｃ（＝Ｏ）−）、オキシカルボニル基（−ＯＣ（＝Ｏ）−）、カルボニルオキシ基（−Ｃ（＝Ｏ）Ｏ−）、エポキシ基、メルカプト基（チオール基、−ＳＨ）、チア基（−Ｓ−）、フルオロ基、クロロ基、ブロモ基、ヨード基等が挙げられる。
【００５９】
Ｒ５、Ｒ６としては、メチル基（−ＣＨ３，−Ｍｅ）、エチル基（−Ｃ２Ｈ５，−Ｅｔ）、ｎ−プロピル基（−ｎＣ３Ｈ７，−ｎＰｒ）、ｉ−プロピル基（−ｉＣ３Ｈ７，−ｉＰｒ）、ｎ−ブチル基（−ｎＣ４Ｈ９，−ｎＢｕ）、ｔ−ブチル基（−ｔＣ４Ｈ９，−ｔＢｕ）、ｎ−ペンチル基（−ｎＣ５Ｈ１１）、ｎ−ヘキシル基（−ｎＣ６Ｈ１３，−ｎＨｅｘ）、シクロヘキシル基（−ｃＣ６Ｈ１１，−Ｃｙ）、エチルヘキシル基、アセチル基（−Ｃ（＝Ｏ）−ＣＨ３）、アリル基（−ＣＨ２ＣＨ＝ＣＨ２）、ビニル基（−ＣＨ＝ＣＨ２）、フェニル基（−Ｃ６Ｈ５，−Ｐｈ）、ベンジル基（−ＣＨ２−Ｃ６Ｈ５，−Ｂｎ）、アセチル基ビフェニル基、ナフチル基、３−グリシドキシプロピル基、３−メタクリロキシプロピル基、３−アクリロキシプロピル基、Ｎ−２−（アミノエチル）−３−アミノプロピル基等が挙げられ、好ましくは、Ｒ５がアセチル基であり、Ｒ６がｎ−ブチル基である。
【００６０】
（Ｃ）成分の具体例としては、例えば、下記式（３−１）で表される化合物が挙げられる。
【化１２】
2020039866.tif 000013
【００６１】
（Ｃ）成分は、例えば、クエン酸をエステル交換することで製造することができる。市販品としては、アセチルクエン酸トリブチル（ＡＴＢＣ：株式会社ジェイプラス）等が挙げられる。
【００６２】
本発明のメンテナンス方法における可塑剤について、（Ａ）成分の含有量の下限値は、例えば５％以上、１０％以上、２０％以上、３０％以上、４０％以上、５０％以上、６０％以上、７０％以上、８０％以上、９０％以上、９５％以上であり、上限値は、例えば９５％以下、９０％以下、８０％以下、７０％以下、６０％以下、５０％以下、４０％以下、３０％以下、２０％以下、１０％以下、５％以下である。
本発明のメンテナンス方法における可塑剤について、（Ａ）成分は表面層に用いられる樹脂と、相互作用を奏することができるため、可塑剤をよりボウリングボール表面層の内部に浸透させることができる。
本発明のメンテナンス方法における可塑剤について、（Ｂ）成分の含有量の下限値は、例えば５％以上、１０％以上、２０％以上、３０％以上、４０％以上、５０％以上、６０％以上、７０％以上、８０％以上、９０％以上、９５％以上であり、上限値は、例えば９５％以下、９０％以下、８０％以下、７０％以下、６０％以下、５０％以下、４０％以下、３０％以下、２０％以下、１０％以下、５％以下である。
本発明のメンテナンス方法における可塑剤において（Ｂ）成分を含有することで、表面層に残留していた可塑剤や、塗布した可塑剤が、より揮発や溶出しにくいという効果を発揮することができる。
本発明のメンテナンス方法における可塑剤について、（Ｃ）成分の含有量の下限値は、例えば５％以上、１０％以上、２０％以上、３０％以上、４０％以上、５０％以上、６０％以上、７０％以上、８０％以上、９０％以上、９５％以上であり、上限値は、例えば９５％以下、９０％以下、８０％以下、７０％以下、６０％以下、５０％以下、４０％以下、３０％以下、２０％以下、１０％以下、５％以下である。
本発明のメンテナンス方法における可塑剤において（Ｃ）成分を含有することで、表面層に残留していた可塑剤や、塗布した可塑剤が、より揮発や溶出しにくいという効果を発揮することができる。
【００６３】
本発明のボウリングボールのメンテナンス方法に用いる可塑剤は、例えば（Ａ）成分及び（Ｂ）成分を混合して用いる場合、又は、（Ａ）成分及び（Ｃ）成分を混合して用いる場合）、前記（Ａ）成分を８０〜９９．９９質量％と、前記（Ｂ）成分又は（Ｃ）成分を０．０１〜２０質量％含有することが好ましい。（Ａ）成分の下限値としては、好ましくは８５質量％以上であり、より好ましくは９０質量％以上である。上限値としては、好ましくは９９質量％以下であり、より好ましくは９６質量％以下であり、さらに好ましくは、９４質量％以下であり、特に好ましくは９２質量％以下である。（Ｂ）成分又は（Ｃ）成分の下限値としては、好ましくは１質量％以上であり、より好ましくは４質量％以上であり、更に好ましくは６質量％以上である。上限値としては、好ましくは１５質量％以下であり、より好ましくは１０質量％以下である。
可塑剤の含有量を上記範囲とすることで、可塑剤をよりボウリングボール表面層の内部に浸透させることができ、更に、表面層内部からの可塑剤の溶出を抑制することができる。
【００６４】
本発明のボウリングボールのメンテナンス方法に用いる可塑剤には、上記（Ａ）成分、（Ｂ）成分及び（Ｃ）成分等の可塑剤に加えて、特性を阻害しない範囲で酸化防止剤、紫外線吸収剤、難燃剤、帯電防止剤、顔料、染料、充填材等の公知の添加剤を加えることができる。
【００６５】
酸化防止剤としては、チオエーテル系化合物［ジラウリル３，３’−チオジプロピオネート（ＤＬＴＤＰ）等］、フェノール系化合物［２，６−ジ−ｔ−ブチル−ｐ−クレゾール（ＢＨＴ）、ブチル化ヒドロキシアニソール（ＢＨＡ）等］、アミン系化合物［オクチル化ジフェニルアミン等］、リン系化合物［トリフェニルホスファイト（ＴＰＰ）等］等が挙げられる。
紫外線吸収剤としては、サリチル酸系化合物［フェニルサリシレート等］、アクリレート系化合物［２−エチルヘキシル−２−シアノ−３，３’−ジフェニルアクリレート等］、ベンゾトリアゾール系化合物［２−（２’−ヒドロキシ−５’−メチルフェニル）ベンゾトリアゾール等］、ベンゾフェノン系化合物［２−ヒドロキシ−４−メトキシベンゾフェノン等］等が挙げられる。
【００６６】
難燃剤としては、含臭素系化合物（ペンタブロモジフェニルエーテル、オクタブロモジフェニルエーテル、デカブロモジフェニルエーテル、テトラブロモビスフェノールＡ、ヘキサブロモベンゼン等）、含塩素系化合物（塩素化パラフィン等〕、リン酸トリエステル系化合物［トリフェニルホスフェート等］、無機系化合物〔三酸化アンチモン、水酸化マグネシウム、ホウ酸塩、ホウ酸亜鉛、メタホウ酸バリウム、水酸化アルミニウム、赤リン、水酸化マグネシウム、ポリリン酸アンモニウム等〕等が挙げられる。
【００６７】
帯電防止剤としては、イオン性帯電防止剤〔アニオン界面活性剤［スルホン酸塩型（脂肪族スルホン酸塩等）、硫酸エステル塩型（高級アルコール硫酸エステル塩、高級アルコールエチレンオキシド付加物硫酸エステル塩等）、リン酸エステル塩型（高級アルコールエチレンオキシド付加物リン酸エステル塩等）等］、カチオン界面活性剤［第４級アンモニウム塩型等］、両性界面活性剤［ベタイン型界面活性剤等］等〕、非イオン性帯電防止剤〔非イオン性界面活性剤［ポリエチレングリコール型（高級アルコールエチレンオキシド付加物、ポリエチレングリコール脂肪酸エステル等）、多価アルコール型（多価アルコール脂肪酸エステル等）等］、高分子型［ポリエーテルエステルアミド等］等〕等が挙げられる。
顔料としては、無機顔料（ベンガラ、酸化チタン、キレートアゾ系、黄鉛、カドミウム顔料、群青等）、有機顔料（アゾキレート系、モノアゾ系、ジスアゾ系、縮合ジスアゾ、ベンジイミダゾリン系、フタロシアニン系、キナクリドン系、ジオキサジン系、イソインドリノン系、チオインジゴ系、ペリレン系、アントラキノン系、キノフタロン系等）が挙げられる。
染料としては、アントラキノン系インジゴ系、アゾ系、硫化系、トリフェニルメタン系、ピラゾロン系、スチルベン系、アリザリン系、ジフェニルメタン系、キサンテン系、アクリジン系、キノンイミン系、チアゾール系、メチン系、ニトロ系、ニトロソ系、アニリン系等が挙げられる。
【００６８】
充填材としては、炭酸カルシウム、クレー、タルク、ケイ酸、ケイ酸塩、アスベスト、マイカ、ガラス繊維、カーボン繊維、金属（アルミニウム等）繊維、ガラスバルーン、セラミックウイスカ、チタンウイスカ等が挙げられる。
【００６９】
本発明のボウリングボールのメンテナンス方法に用いる可塑剤は、無溶媒でもよいが、有機溶媒等を含有することができる。有機溶媒としては、特に限定されないが、上記（Ａ）成分、（Ｂ）成分及び（Ｃ）成分等の可塑剤を溶解できる溶媒が好ましい。有機溶媒として、例えば、塩化メチレン、クロロホルム等のハロゲン化炭化水素系溶媒、酢酸エチル、酢酸プロピル、酢酸ブチル等のエステル系溶媒、アセトン、メチルエチルケトン、ジエチルケトン、メチルイソブチルケトン、シクロヘキサノン等のケトン系溶媒、トルエン、キシレン等の芳香族系溶媒等が挙げられ、溶媒は２種類以上の混合溶媒であってもよい。
【００７０】
さらに、本発明の可塑剤は、ボウリングボールの表面層に塗布するために使用することを特徴とする。
この可塑剤をボウリングボールの表面層に塗布することで、可塑剤が揮発又は溶出して柔軟性が失われしまったボウリングボールの表面層を、未使用品に近い程度まで回復させることできる。
可塑剤としては、特に限定されず、ボウリングボールの表面層に塗布することでボウリングボールの表面層の柔軟性を回復させるものであればよい。
【００７１】
＜可塑剤を塗布する方法＞
本発明のボウリングボールのメンテナンス方法であって、下記の工程を含むことが好ましい。工程３及び工程４は、何れかの工程もしくは両方の工程を含むことが好ましい。
［工程１］：ボウリングボールを準備する工程
［工程２］：工程１において準備されたボウリングボールの表面層に可塑剤を塗布する工程
［工程３］：工程２において可塑剤が塗布されたボウリングボールを密封する工程
［工程４］：ボウリングボールを調温しつつ、一定時間保持する工程
【００７２】
工程１におけるボウリングボールとしては、前処理として、ボウリングボールを加熱して、ボール内部に浸透したオイルを除去する操作や、ボウリングボールの表面のほこり等のゴミをブラシやタオル等を用いて除去する操作を行ってもよい。加熱の方法としては、ヒーターや乾燥機等で加熱する方法や、温水中に浸漬させる方法が挙げられる。
オイル抜き処理の方法については、温水の中にボウリングボールを浸ける方法等が好ましく、温水中に中性洗剤等の界面活性剤を添加するとより効果的にオイルを抜くことができる。
ほこり等のゴミを除去したボールか、オイル抜き処理を施したボールを用いることにより、ボウリングボールの表面層に効率良く可塑剤を浸透させることができる。
【００７３】
熱を加える温度や温水の温度としては特に限定されず、例えば、４０℃〜９０℃であることが好ましい。下限値としては、好ましくは５０℃以上であり、より好ましくは６０℃以上である。上限としては、好ましくは８０℃以下であり、より好ましくは７０℃いかである。
熱を加える温度や温水の温度を４０℃〜９０℃とすることで、効率良くボウリングボール中のオイルを抜くことができる。
【００７４】
工程２における、ボウリングボールの表面層に可塑剤を塗布する方法は特に限定されず、ボウリングボールの表面全体にわたって塗布できる方法であればよい。例えば、袋等にボウリングボールを入れておき直接滴下する方法、はけ、筆、ガーゼ、塗布容器等で直接塗布する方法、可塑剤を貯めた容器に対して、ボウリングボールをディップする方法が挙げられる。
上記方法により塗布することにより、ボウリングボールの表面層に効率良く可塑剤を浸透させることができる。
【００７５】
可塑剤の塗布量としては特に限定されず、ボウリングボールの表面全体を濡らすことができる量であればよい。塗布量として、好ましくは１〜５０ｍｌであり、下限値としては、好ましくは２ｍｌ以上であり、より好ましくは３ｍｌ以上であり、更に好ましくは４ｍｌ以上である。上限値としては、好ましくは２５ｍｌ以下であり、より好ましくは１０ｍｌ以下であり、更に好ましくは、８ｍｌ以下である。
可塑剤の塗布量を上記範囲とすることで、ボウリングボールの表面全体に効率良く塗布することができる。
【００７６】
工程２において、可塑剤を塗布する際の温度については特に限定さないが、好ましくは０℃以上、１５０℃以下である。塗布する際の温度の下限値として、好ましくは２０℃以上であり、より好ましくは４０℃以上であり、更に好ましくは５０℃以上であり、特に好ましくは６０℃以上である。上限値としては、好ましくは１４０℃以下であり、より好ましくは１２０℃以下であり、さらに好ましくは１００℃以下であり、特に好ましくは８０℃以下である。
可塑剤を塗布する際の温度を上記範囲とすることで、ボウリングボールの表面層に効率良く可塑剤を浸透させることができる。
【００７７】
工程３として、可塑剤が塗布されたボウリングボールを密封することが好ましい。密封方法としては、例えば、ポリエチレン、ポリプロピレン等のプラスチックの袋や、透明なフィルム等で密封することが好ましい。また、密封後は静置させるか、シリコン等の弾力性ある部材に対して前記密封したボウリングボールを数回弾ませる操作を行ってもよい。また、加圧装置等を用いて、前記密封したボウリングボールを加圧してもよい。ボウリングボールの表面層に効率良く可塑剤を浸透させることができる。
可塑剤が塗布されたボウリングボールを密封することにより、ボウリングボールの表面層に効率良く可塑剤を浸透させることができる。
【００７８】
工程４として、可塑剤が塗布されたボウリングボールを調温しつつ、一定時間保持することが好ましい。調温する温度としては、好ましくは１５０℃以下である。調温する温度の下限値として、好ましくは４０℃以上であり、より好ましくは５０℃以上であり、更に好ましくは６０℃以上であり、特に好ましくは７０℃以上である。上限値としては、好ましくは１４０℃以下であり、より好ましくは１２０℃以下であり、さらに好ましくは１００℃以下であり、特に好ましくは８０℃以下である。更に、下記保持時間の間、一定の温度で保持しても、昇温させつつ、又は、降温させつつ保持してもよい。また、高温から低温にし、更に高温に戻す、もしくは、低温から高温にし、更に低温に戻すなど、時間の経過と共に温度を変化させてもよい。
【００７９】
更に、保持する時間は特に限定されないが、好ましくは１０秒以上７２時間以下である。保持する時間の下限値としては、好ましくは１分以上、より好ましくは１時間以上、更に好ましくは１２時間以上である。上限値としては、好ましくは３６時間以下であり、より好ましくは２４時間以下である。
加熱する時間を上記範囲とすることで、物品の表面層に効率良く可塑剤組成物を浸透させることができる。
なお、必ずしも調温して保持する必要はなく、塗布する際の温度で保持してもよく、また、塗布した後に自然に室温まで下げてもよい。
【００８０】
また、工程４を経ない場合、可塑剤を塗布後、可塑剤をボウリングボールに浸透させる時間（浸透時間）を設けることが好ましい。時間については特に限定されないが、好ましくは１０秒以上７２時間以下である。浸透時間下限値としては、好ましくは１分以上、より好ましくは１時間以上、更に好ましくは１２時間以上である。上限値としては、好ましくは３６時間以下であり、より好ましくは２４時間以下である。
浸透時間を上記範囲とすることで、ボウリングボールの表面層に効率良く可塑剤を浸透させることができる。
【実施例】
【００８１】
以下、本発明を実施例に基づいてさらに具体的に説明するが、本発明はこれら実施例に限定されない。
実施例に用いた可塑剤及びボウリングボールは以下のものである。
【００８２】
＜可塑剤の調整＞
（Ａ）：安息香酸エステル  ＪＰ１２０（株式会社ジェイプラス）
（Ｂ）：フタル酸２−エチルヘキシル  ＤＯＰ（株式会社ジェイプラス）
（Ａ）成分を９０ｇ、（Ｂ）成分を１０ｇ計り取り、容器に加えて市販のミキサーを用いて室温（２５℃）混合した。混合物は、２５℃、２４時間経っても分離が観測されなかった。
＜ボウリングボール＞
オイル抜き処理を施した、表面層樹脂がポリウレタンのボウリングボール（シリアルナンバー：６Ｇ２８０５３９Ｃ）を使用した。
【００８３】
＜ボウリングボールのメンテナンス方法＞
ボウリングボールのメンテナンス方法としては、上記で調整した可塑剤を６０℃の条件下で、オイル抜き処理を施したボウリングボールの表面に直接塗布を行った。塗布後、室温（２５℃）まで放置した後、透明フィルムで密封して一晩（１２時間）静置させた。可塑剤を塗布した直後は、ボウリングボールの表面は可塑剤により表面がべたついていたが、一晩静置後は、表面のべたつきは解消され、可塑剤がボウリングボールの表面樹脂に浸透したことがわかった。本発明の可塑剤を塗布する前のボウリングボールを図１に、塗布した後の前のボウリングボールを図２に示す。また、参考可塑剤として、アジピン酸ポリエステル（Ｄ６２０Ｎ：株式会社ジェイプラス）を用い上記と同様の操作を行い、ボウリングボールの表面から可塑剤が吸収されることを確認した。
可塑剤塗布前と塗布後のボウリングボールの硬度変化、表面の感触及び目視による表面状態の評価を行った。結果を表１及び表２に示す。ボウリングボールの硬度は、摂氏２５度の環境で、デュローメーターＤの硬度計（ＲＥＸ  ＤＵＲＯＭＥＴＥＲ、ＴＹＰＥ  Ｄ、Ｍｏｄｅｌ：１７００、ＲＥＸ  ＧＡＵＧＥ  社製）により測定し、参考として未使用ボールの硬度を示す。
【００８４】
＜ボウリングボールの硬度測定結果＞
【表１】
2020039866.tif 000014
【００８５】
表１の結果より、本発明の可塑剤を塗布したボウリングボールは、硬度が低下し未使用品と同程度の硬度となることがわかった。このことは、ボウリングボールの表面層の樹脂に対して、可塑剤が浸透することで、表面層の柔軟性が回復していることを意味している。
【００８６】
＜ボウリングボール表面の感触及び目視による表面状態の評価＞
【表２】
2020039866.tif 000015
【００８７】
表２の結果より、本発明のメンテナンス方法により、ボウリングボールの表面層に可塑剤が浸透することで、ボウリングボールの表面層を回復できることがわかった。
【００８８】
さらに、上記実施例において、（Ｂ）成分を下記（Ｃ）成分に変更し、可塑剤塗布前と塗布後のボウリングボールの硬度変化、表面の感触及び目視による表面状態の評価を行った。
Ｃ：アセチルクエン酸トリブチル  ＡＴＢＣ（株式会社ジェイプラス）
【００８９】
上記（Ｂ）成分であるフタル酸ビス（２−エチルヘキシル）に代えて、（Ｃ）成分のアセチルクエン酸トリブチルを用いても、上記表１、表２に記載された結果と同様の結果が得られることを確認した。
次いで、（Ａ）成分９０ｇに加えて、（Ｂ）成分と（Ｃ）成分を５ｇずつ用いて同様の評価を行ったが、これについても上記と同様の結果が得られた。
【００９０】
また、上記実施例において、上記（Ａ）成分である安息香酸グリコールエステル  ＪＰ１２０を含まず、上記（Ｂ）成分であるフタル酸ビス（２−エチルヘキシル）及び（Ｃ）成分のアセチルクエン酸トリブチルを含有する組成物、又は、（Ａ）〜（Ｃ）成分をそれぞれ単独で用いて同様の評価を行ったが、ボウリングボールの硬度に関して上記と同様の結果が得られた。
【産業上の利用可能性】
【００９１】
本発明のボウリングボールのメンテナンス方法は、可塑剤が揮発又は溶出して表面層の柔軟性が失われてしまったボウリングボールについて、可塑剤を塗布することにより、表面層に可塑剤を浸透させて、ボウリングボールの表面層の柔軟性を回復させることである。
【図１】
2020039866.tif 000019
【図２】
2020039866.tif 000020
【手続補正書】
【提出日】令和1年12月25日(2019.12.25)
【手続補正１】
【補正対象書類名】特許請求の範囲
【補正対象項目名】請求項１
【補正方法】変更
【補正の内容】
【請求項１】
ボウリングボールのメンテナンス方法であって、ボウリングボールの表面層に可塑剤を塗布し、前記表面層に前記可塑剤が吸収されることを特徴とする、ボウリングボールのメンテナンス方法。
【手続補正２】
【補正対象書類名】特許請求の範囲
【補正対象項目名】請求項１０
【補正方法】変更
【補正の内容】
【請求項１０】
ボウリングボールの表面層に塗布するために使用することを特徴とする、ボウリングボールのメンテナンス用可塑剤。